(57)【要約】疎水性層と親水性の流動層とを含む単一流体リソグラフィー印刷用インク。親水性流動層は、水または液体のポリオール、またはその両方を含んでいる。疎水性層は、親水性流動層と水素結合することのできる水素結合ビニルポリマーを含んでいる。上記ビニルポリマーは、好適には、枝分かれしているが、疎水性層に溶解したままである。本発明は、優れた噴出安定性および調色に対する抵抗性を有する単独の流動インクとして使用できる安定なインクを提供する。【特許請求の範囲】
【請求項１】
水素結合性ビニルポリマーを含む連続層と、水、液体ポリオール、またはその組み合わせからなる群より選ばれる１種を含む乳化層とを備えている、リソグラフィーインク組成物。
【請求項２】
上記乳化層は、エチレングリコール、ジエチレングリコール、トリエチレングリコール、テトラエチレングリコール、プロピレングリコール、ジプロピレングリコール、１，３−プロパンジオール、ジプロピレングリコール、１，４−ブタンジオール、グリセロール、またはこれらの混合物からなる群より選ばれる液体ポリオールを含む請求項１記載のリソグラフィーインク組成物。
【請求項３】
上記インク組成物は、重量で約５％から約５０％の乳化層を含む請求項１記載のリソグラフィーインク組成物。
【請求項４】
上記インク組成物は、重量で約１０％から約３５％の乳化層を含む請求項１記載のリソグラフィーインク組成物。
【請求項５】
上記インク組成物は、重量で約２０％から約３０％の乳化層を含む請求項１記載のリソグラフィーインク組成物。
【請求項６】
上記乳化層は、弱い酸または弱い塩基を含む請求項１記載のリソグラフィーインク組成物。
【請求項７】
上記乳化層は、リチウム、ナトリウム、カリウム、マグネシウム、カルシウム、鉄（II）、マンガン（II）、銅（II）、亜鉛の、酢酸塩、ヒドロキシ酢酸塩、硝酸塩、硫酸塩、リン酸塩、水素化リン酸塩、水素化硫酸塩、塩素酸塩、塩化物、臭化物、ヨウ化物、またはこれらの組み合わせからなる群より選ばれる１種を含む請求項１記載のリソグラフィーインク組成物。
【請求項８】
上記乳化層は、非水系である請求項１記載のリソグラフィーインク組成物。
【請求項９】
上記乳化層は、水と液体ポリオールとの両方を含む請求項１記載のリソグラフィーインク組成物。
【請求項１０】
上記乳化層は、液体ポリオールの混合物を含む請求項１記載のリソグラフィーインク組成物。
【請求項１１】
上記乳化層は、さらに、少なくとも１種の固体ポリオールを含む請求項１記載のリソグラフィーインク組成物。
【請求項１２】
上記乳化層は、２，３−ブタンジオール、ヘキサンジオール、ペンタエリスリトール、ジペンタエリスリトール、ヒドロキシ機能性超分枝型デンドリマー、トリメチロールエタン、トリメチロールプロパン、ネオペンチルグリコール、２，２，４−トリメチル−１，３−ペンタンジオール、１，４−シクロヘキサンジメタノール、水素化ビスフェノールＡ、ヒドロキシル基を１つ有するとともに炭素原子約１８個までの化合物、またはこれらの組み合わせからなる群より選ばれる１種を含む請求項１記載のリソグラフィーインク組成物。
【請求項１３】
上記乳化層は、クエン酸、酒石酸、タンニン酸、またはこれらの組み合わせからなる群より選ばれる１種を含む請求項１記載のリソグラフィーインク組成物。
【請求項１４】
上記乳化層は、トリエタノールアミンを含む請求項１記載のリソグラフィーインク組成物。
【請求項１５】
上記乳化層は、約０．０１重量パーセントから約２重量パーセントの弱い酸または弱い塩基を含む請求項１記載のリソグラフィーインク組成物。
【請求項１６】
上記乳化層は、約０．０１重量パーセントから約０．５重量パーセントの窒化マグネシウムを含む請求項１記載のリソグラフィーインク組成物。
【請求項１７】
上記乳化層は、水溶性ポリマーを含む請求項１記載のリソグラフィーインク組成物。
【請求項１８】
上記乳化層は、ポリ（ビニルピロリドン）、ポリ（ビニルアルコール）、ポリ（エチレングリコール）またはこれらの組み合わせからなる群より選ばれる１種を含む請求項１記載のリソグラフィーインク組成物。
【請求項１９】
上記水素結合性ビニルポリマーは、カルボン酸基、カルボン酸無水物基、一級アミン基、炭素原子３個以下のＮ−アルキル置換基を有するアミン基、一級アミド基、炭素原子３個以下のＮ−アルキル置換基を有するアミド基、炭素原子３個以下の垂れ下がったアルキル基を有するエステル基、β−ヒドロキシルエステル基、ヒドロキシル基、含硫黄基、含リン基、アセト酢酸基、またはこれらの組み合わせからなる群より選ばれる水素結合性基を含む請求項１記載のリソグラフィーインク組成物。
【請求項２０】
上記水素結合性ビニルポリマーは、一級アミン基、炭素原子３個以下のＮ−アルキル置換基を有するアミン基、またはこれらの組み合わせを含む請求項１記載のリソグラフィーインク組成物。
【請求項２１】
上記水素結合性ビニルポリマーは、一級アミド基、炭素原子３個以下のＮ−アルキル置換基を有するアミド基、またはこれらの組み合わせを含む請求項１記載のリソグラフィーインク組成物。
【請求項２２】
上記水素結合性ビニルポリマーは、ヒドロキシル基を含む請求項１記載のリソグラフィーインク組成物。
【請求項２３】
上記水素結合性ビニルポリマーは、カルボン酸基、カルボン酸無水物基、またはこれらの組み合わせを含む請求項１記載のリソグラフィーインク組成物。
【請求項２４】
上記水素結合性ビニルポリマーは、炭素原子３個以下の垂れ下がったアルキル基を有するエステル基、β−ヒドロキシルエステル基、またはこれらの組み合わせを含む請求項１記載のリソグラフィーインク組成物。
【請求項２５】
上記水素結合性ビニルポリマーは、含硫黄基を含む請求項１記載のリソグラフィーインク組成物。
【請求項２６】
上記水素結合性ビニルポリマーは、スルホン酸基、スルホンアミド基、スルホキシド基、スルホン基、メルカプト基、リン酸基、リン基、ホスホンアミド基、またはこれらの組み合わせからなる群より選ばれる水素結合性基を含む請求項１記載のリソグラフィーインク組成物。
【請求項２７】
上記水素結合性ビニルポリマーは、ビニルアルコール単量体ユニットを含む請求項１記載のリソグラフィーインク組成物。
【請求項２８】
上記乳化層は、弱い塩基を含む請求項２記載のリソグラフィーインク組成物。
【請求項２９】
上記水素結合性ビニルポリマーは、様々な水素結合性基の組み合わせを含む請求項１記載のリソグラフィーインク組成物。
【請求項３０】
上記水素結合性ビニルポリマーの水素結合性基は、水素供与性基として機能する請求項１記載のリソグラフィーインク組成物。
【請求項３１】
上記水素結合性ビニルポリマーの水素結合性基は、水素受容性基として機能する請求項１記載のリソグラフィーインク組成物。
【請求項３２】
上記水素結合性ビニルポリマーの水素結合性基は、水素供与性基および水素受容性基の両方として機能する請求項１記載のリソグラフィーインク組成物。
【請求項３３】
上記乳化層は、弱い塩基を含む請求項３０記載のリソグラフィーインク組成物。
【請求項３４】
上記乳化層は、弱い酸を含む請求項３１記載のリソグラフィーインク組成物。
【請求項３５】
上記水素結合性ビニルポリマーは、当量あたり少なくとも約１８００グラム以上の水素結合性基に対して、１当量である請求項１記載のリソグラフィーインク組成物。
【請求項３６】
上記水素結合性ビニルポリマーは、当量あたり約２０，０００グラムまでの水素結合性基に対して、１当量である請求項１記載のリソグラフィーインク組成物。
【請求項３７】
上記水素結合性ビニルポリマーは、当量あたり約２２００から約７２００グラムの水素結合性基に対して、１当量である請求項１記載のリソグラフィーインク組成物。
【請求項３８】
上記水素結合性ビニルポリマーは、アセト酢酸基を含む請求項１記載のリソグラフィーインク組成物。
【請求項３９】
枝分れした水素結合性ビニルポリマーを含む疎水性の連続層と、
水、液体ポリオール、またはこれらの組み合わせからなる群より選ばれる１種を含む乳化層とを備えるリソグラフィーインク組成物。
【請求項４０】
上記乳化層は、エチレングリコール、ジエチレングリコール、トリエチレングリコール、テトラエチレングリコール、プロピレングリコール、ジプロピレングリコール、１，３−プロパンジオール、１，４−ブタンジオール、グリセロール、またはこれらの混合物からなる群より選ばれる液体ポリオールを含む請求項３９記載のリソグラフィーインク組成物。
【請求項４１】
上記インク組成物は、重量で約５％から約５０％の乳化層を含んでいる請求項３９記載のリソグラフィーインク組成物。
【請求項４２】
上記インク組成物は、重量で約１０％から約３５％の乳化層を含んでいる請求項３９記載のリソグラフィーインク組成物。
【請求項４３】
上記乳化層は、リチウム、ナトリウム、カリウム、マグネシウム、カルシウム、鉄（II）、マンガン（II）、銅（II）、亜鉛の、酢酸塩、ヒドロキシ酢酸塩、硝酸塩、硫酸塩、リン酸塩、水素化リン酸塩、水素化硫酸塩、塩素酸塩、塩化物、臭化物、ヨウ化物、またはこれらの組み合わせからなる群より選ばれる１種を含む請求項３９記載のリソグラフィーインク組成物。
【請求項４４】
上記乳化層は、非水系である請求項３９記載のリソグラフィーインク組成物。
【請求項４５】
上記乳化層は、水と液体ポリオールとの両方を含む請求項３９記載のリソグラフィーインク組成物。
【請求項４６】
上記乳化層は、液体ポリオールの混合物を含む請求項３９記載のリソグラフィーインク組成物。
【請求項４７】
上記乳化層は、さらに、少なくとも１種の固体ポリオールを含む請求項３９記載のリソグラフィーインク組成物。
【請求項４８】
上記乳化層は、２，３−ブタンジオール、ヘキサンジオール、ペンタエリスリトール、ジペンタエリスリトール、ヒドロキシル機能性超分枝型デンドリマー、トリメチロールエタン、トリメチロールプロパン、ネオペンチルグリコール、２，２，４−トリメチル−１，３−ペンタンジオール、１，４−シクロヘキサンジメタノール、水素化ビスフェノールＡ、ヒドロキシル基を１つ有するとともに炭素原子約１８個までの化合物、またはこれらの組み合わせからなる群より選ばれる１種を含む請求項３９記載のリソグラフィーインク組成物。
【請求項４９】
上記乳化層は、約０．０１重量パーセントから約２重量パーセントの弱い酸または弱い塩基を含む請求項３９記載のリソグラフィーインク組成物。
【請求項５０】
上記乳化層は、湿化剤を含む請求項３９記載のリソグラフィーインク組成物。
【請求項５１】
上記水素結合性ビニルポリマーは、カルボン酸基、カルボン酸無水物基、一級アミン基、炭素原子３個以下のＮ−アルキル置換基を有するアミン基、一級アミド基、炭素原子３個以下のＮ−アルキル置換基を有するアミド基、炭素原子３個以下の垂れ下がったアルキル基を有するエステル基、β−ヒドロキシルエステル基、ヒドロキシル基、含硫黄基、含リン基、アセト酢酸基、またはこれらの組み合わせからなる群より選ばれる水素結合性基を含む請求項３９記載のリソグラフィーインク組成物。
【請求項５２】
上記水素結合性ビニルポリマーは、一級アミン基、炭素原子３個以下のＮ−アルキル置換基を有するアミン基、またはこれらの組み合わせを含む請求項３９記載のリソグラフィーインク組成物。
【請求項５３】
上記水素結合性ビニルポリマーは、一級アミド基、炭素原子３個以下のＮ−アルキル置換基を有するアミド基、またはこれらの組み合わせを含む請求項３９記載のリソグラフィーインク組成物。
【請求項５４】
上記水素結合性ビニルポリマーは、ヒドロキシル基を含む請求項３９記載のリソグラフィーインク組成物。
【請求項５５】
上記水素結合性ビニルポリマーは、カルボン酸基、カルボン酸無水物基、またはこれらの組み合わせを含む請求項３９記載のリソグラフィーインク組成物。
【請求項５６】
上記水素結合性ビニルポリマーは、炭素原子３個以下の垂れ下がったアルキル基を有するエステル基、β−ヒドロキシルエステル基、またはこれらの組み合わせを含む請求項３９記載のリソグラフィーインク組成物。
【請求項５７】
上記水素結合性ビニルポリマーは、含硫黄基を含む請求項３９記載のリソグラフィーインク組成物。
【請求項５８】
上記乳化層は、弱い塩基を含む請求項３９記載のリソグラフィーインク組成物。
【請求項５９】
上記水素結合性ビニルポリマーは、様々な水素結合性基の組み合わせを含む請求項３９記載のリソグラフィーインク組成物。
【請求項６０】
上記水素結合性ビニルポリマーの水素結合性基は、水素供与性基として機能する請求項３９記載のリソグラフィーインク組成物。
【請求項６１】
上記水素結合性ビニルポリマーの水素結合性基は、水素受容性基として機能する請求項３９記載のリソグラフィーインク組成物。
【請求項６２】
上記水素結合性ビニルポリマーの水素結合性基は、水素供与性基および水素受容性基の両方として機能する請求項３９記載のリソグラフィーインク組成物。
【請求項６３】
上記乳化層は、弱い塩基を含む請求項６０記載のリソグラフィーインク組成物。
【請求項６４】
上記乳化層は、弱い酸を含む請求項６１記載のリソグラフィーインク組成物。
【請求項６５】
上記水素結合性ビニルポリマーは、当量あたり少なくとも約１８００グラム以上の水素結合性基に対して、１当量である請求項３９記載のリソグラフィーインク組成物。
【請求項６６】
上記水素結合性ビニルポリマーは、当量あたり約２０，０００グラムまでの水素結合性基に対して、１当量である請求項３９記載のリソグラフィーインク組成物。
【請求項６７】
上記水素結合性ビニルポリマーは、当量あたり約２２００から約７２００グラムの水素結合性基に対して、１当量である請求項３９記載のリソグラフィーインク組成物。
【請求項６８】
上記水素結合性ビニルポリマーは、２種以上の重合可能なエチレン性不飽和結合を有する少なくとも１種のモノマーを使用して重合されている請求項３９記載のリソグラフィーインク組成物。
【請求項６９】
上記水素結合性ビニルポリマーは、ジビニルベンゼンを使用して重合されている請求項３９記載のリソグラフィーインク組成物。
【請求項７０】
上記水素結合性ビニルポリマーは、２種以上の重合可能なエチレン性不飽和結合を有する少なくとも１種のモノマーからなる重合モノマー１００グラムあたり、少なくとも約０．００８当量以上を使用して重合されている、請求項３９記載のリソグラフィーインク組成物。
【請求項７１】
上記水素結合性ビニルポリマーは、２種以上の重合可能なエチレン性不飽和結合を有する少なくとも１種のモノマーからなる重合モノマー１００グラムあたり約０．０１２から約０．０８当量を使用して重合されている、請求項３９記載のリソグラフィーインク組成物。
【請求項７２】
上記水素結合性ビニルポリマーは、２種以上の重合可能なエチレン性不飽和結合を有する少なくとも１種のモノマーからなる重合モノマー１００グラムあたり約０．０１６から約０．０６４当量を使用して重合されている、請求項３９記載のリソグラフィーインク組成物。
【請求項７３】
上記水素結合性ビニルポリマーは、エチレン性不飽和重合可能結合に加えて、互いに反応する基を有する２種のモノマーそれぞれの重合モノマー１００グラムあたり少なくとも約０．００４当量を使用して重合されている、請求項３９記載のリソグラフィーインク組成物。
【請求項７４】
上記水素結合性ビニルポリマーは、アルミニウムゲル化剤、アルコキシル化されたチタン酸塩、アルコキシル化されたジルコン酸塩からなる群より選ばれる１種を用いて枝分れている、請求項３９記載のリソグラフィーインク組成物。
【請求項７５】
上記水素結合性ビニルポリマーは、アルミニウムアセト酢酸塩、アルミニウムトリイソプロポキシド、アルミニウムトリス−sec−ブトキシド、アルミニウムジイソプロポキシド酢酸エステル、アルミニウムオキシアクリレート、またはこれらの組み合わせからなる群より選ばれる１種を用いて枝分れされている、請求項３９記載のリソグラフィーインク組成物。
【請求項７６】
上記水素結合性ビニルポリマーは、数平均分子量が少なくとも約１０００以上で、重量平均分子量が約３０，０００以上である、請求項３９記載のリソグラフィーインク組成物。
【請求項７７】
上記水素結合性ビニルポリマーは、重量平均分子量が約１００，０００以上である、請求項３９記載のリソグラフィーインク組成物。
【請求項７８】
上記水素結合性ビニルポリマーは、多分散性が少なくとも約１５以上である、請求項３９記載のリソグラフィーインク組成物。
【請求項７９】
上記水素結合性ビニルポリマーは、多分散性が少なくとも約５０以上である、請求項３９記載のリソグラフィーインク組成物。
【請求項８０】
上記水素結合性ビニルポリマーは、多分散性が約１５から約１０００である、請求項３９記載のリソグラフィーインク組成物。
【請求項８１】
上記水素結合性ビニルポリマーは、多分散性が約５０から約８００である、請求項３９記載のリソグラフィーインク組成物。
【請求項８２】
上記水素結合性ビニルポリマーは、多分散性が約５０から約８００である、請求項３９記載のリソグラフィーインク組成物。
【請求項８３】
上記水素結合性ビニルポリマーは、理論的なガラス転移温度が少なくとも６０℃以上である請求項３９記載のリソグラフィーインク組成物。
【請求項８４】
上記水素結合性ビニルポリマーは、理論的なガラス転移温度が約５０℃から約１２５℃である請求項３９記載のリソグラフィーインク組成物。
【請求項８５】
上記連続層は、さらに、上記乳化層と水素結合することのない、ポリエステル、アルキド樹脂、フェノール樹脂、ロジン、セルロース誘導体、変性ロジンフェノール樹脂、変性フェノールロジン、変性炭化水素ロジン、変性マレインロジン、変性フマルロジン、炭化水素樹脂、ビニルポリマー、またはこれらの組み合わせからなる群より選ばれる追加の材料を含む、請求項３９記載のリソグラフィーインク組成物。
【請求項８６】
上記追加の材料は、水素結合性ビニルポリマーの各重量部に対して、約１重量部から約１００重量部の量だけ含まれている請求項８５記載のリソグラフィーインク組成物。
【請求項８７】
上記追加の材料は、水素結合性ビニルポリマーの各重量部に対して、約３重量部から５０重量部の量だけ含まれている請求項８５記載のリソグラフィーインク組成物。
【請求項８８】
上記水素結合性ビニルポリマーは、総モノマー重量に対して、アルコール部分に少なくとも６個以上の炭素原子を有するアクリル酸エステルを、重量で少なくとも約１５％以上使用して重合されている請求項３９記載のリソグラフィーインク組成物。
【請求項８９】
上記水素結合性ビニルポリマーは、総モノマー重量に対して、アルコール部分に約８個から約２０個の炭素原子を有するアクリル酸エステルを、重量で約１５％から約３０％使用して重合されている請求項３９記載のリソグラフィーインク組成物。
【請求項９０】
上記水素結合性ビニルポリマーは、総モノマー重量に対して、スチレンを重量で約５０％から約８０％使用して重合されている請求項３９記載のリソグラフィーインク組成物。
【請求項９１】
枝分れした水素結合性ビニルポリマーを含む疎水性の連続層と、
ハンセン溶解性パラメータとして、少なくとも約６の分散パラメータ値、少なくとも約４の極性パラメータ値、少なくとも約１０の水素結合パラメータを有する乳化層とを備えるリソグラフィーインク組成物。
【請求項９２】
上記分散パラメータ値は約８から約９、上記極性パラメータ値は約５から約８、上記水素結合パラメータ値は約１２から約２０である請求項９１記載のリソグラフィーインク組成物。
【請求項９３】
一級アミド基、炭素原子３個以下のＮ−アルキル置換基を有するアミド基、またはこれらの組み合わせを含むビニルポリマーを含むとともに、
上記ビニルポリマーは、多分散性が少なくとも約１５以上である連続層と、
水、液体ポリオール、またはこれらの組み合わせからなる群より選ばれる一種を含む乳化層とを備えるリソグラフィーインク組成物。
【請求項９４】
上記乳化層は、エチレングリコール、ジエチレングリコール、トリエチレングリコール、テトラエチレングリコール、プロピレングリコール、１，３−プロパンジオール、ジプロピレングリコール、またはこれらの混合物からなる群より選ばれる液体ポリオールを含む請求項９３記載のリソグラフィーインク組成物。
【請求項９５】
上記インク組成物は、重量で約５％から約５０％の乳化層を含んでいる請求項９３記載のリソグラフィーインク組成物。
【請求項９６】
上記インク組成物は、重量で約１０％から約３５％の乳化層を含んでいる請求項９３記載のリソグラフィーインク組成物。
【請求項９７】
上記インク組成物は、重量で約２０％から約３０％の乳化層を含む請求項９３記載のリソグラフィーインク組成物。
【請求項９８】
上記乳化層は、弱い酸または弱い塩基を含む請求項９３記載のリソグラフィーインク組成物。
【請求項９９】
上記乳化層は、リチウム、ナトリウム、カリウム、マグネシウム、カルシウム、鉄（II）、マンガン（II）、銅（II）、亜鉛の、酢酸塩、ヒドロキシ酢酸塩、硝酸塩、硫酸塩、リン酸塩、水素化リン酸塩、水素化硫酸塩、塩素酸塩、塩化物、臭化物、ヨウ化物、またはこれらの組み合わせからなる群より選ばれる１種を含む請求項９３記載のリソグラフィーインク組成物。
【請求項１００】
上記乳化層は、非水系である請求項９３記載のリソグラフィーインク組成物。
【請求項１０１】
上記ビニルポリマーは、さらに、炭素原子３個以下の垂れ下がったアルキル基を有するエステル基、β−ヒドロキシルエステル基またはこれらの組み合わせを含む請求項９３記載のリソグラフィーインク組成物。
【請求項１０２】
上記ビニルポリマーは、当量あたり約２２００から約７２００グラムのアミドまたはエステル基に対して、１当量である請求項１０１記載のリソグラフィーインク組成物。
【請求項１０３】
上記アミド基は、Ｎ，Ｎ−ジメチルアクリルアミドを共重合することにより得られるとともに、上記エステル基は、メチルメタクリレートを共重合することにより得られる請求項１０２記載のリソグラフィーインク組成物。
【請求項１０４】
上記ビニルポリマーは、数平均分子量が約１０００から約１５，０００の間で、重量平均分子量が少なくとも約１００，０００以上である、請求項９３記載のリソグラフィーインク組成物。
【請求項１０５】
上記連続層は、ポリエステル樹脂、炭化水素樹脂、アルキド樹脂、フェノール樹脂、ロジン、セルロース樹脂、またはこれらの変性樹脂、あるいはこれらの混合物からなる群より選ばれる追加の材料を含む、請求項９３記載のリソグラフィーインク組成物。
【請求項１０６】
上記追加の材料は、酸としてはたらくビニルポリマーより親水性が小さい請求項１０５記載のリソグラフィーインク組成物。
【請求項１０７】
アミドとしてはたらく水素結合性ビニルポリマーを含む第１の組成物と、
水、液体ポリオール、またはその組み合わせからなる群より選ばれる１種を含む第２の組成物とを組み合わせる工程を備え、
連続層として第１の組成物と、非連続層として第２の組成物とを有する印刷用インクが形成されるリソグラフィー印刷用インクの製造方法。
【請求項１０８】
上記乳化層は水を含む請求項９３記載のリソグラフィーインク組成物。
【請求項１０９】
上記乳化層は、さらに、固体ポリオール化合物、固体ポリオールオリゴマー、または、ヒドロキシル基を１つ有するとともに炭素原子約１８個までの化合物からなる群より選ばれる１種を含む請求項９３記載のリソグラフィーインク組成物。
【請求項１１０】
単一流動リソグラフィーインクとして、請求項１記載のインクを使用するリソグラフィー印刷により基板を印刷する工程を含む、印刷方法。
【請求項１１１】
単一流動リソグラフィーインクとして、請求項９３記載のインクを使用するリソグラフィー印刷により基板を印刷する工程を含む、印刷方法。
【発明の詳細な説明】
【０００１】
（関連出願の相互参照）
上記出願は、２００１年５月３日に出願された、一部継続出願である米国特許公報Ｎｏ．０９／８５６，４０８であり、国内段階で１９９９年１１月２９日に出願されたＰＣＴ／ＵＳ９９／２８１７３、１９９８年１１月３０日に出願された米国出願Ｎｏ．０９／２０１、４１１であり、現在、２０００年１０月３１日に発行された米国出願Ｎｏ．６／１４０、３９２である。すなわち、上記出願は、２００１年８月２日に出願された一部継続出願である米国仮出願Ｎｏ．６０／３０９，６１７であり、上記各公報の公開が文献の援用のためここに記載されている。
【０００２】
（発明の技術分野）
本発明は、リソグラフィー印刷用インクおよびリソグラフィー印刷方法に関する。
【０００３】
（発明の背景）
印刷用インクは一般に、主な構成成分として１種以上のポリマー賦形剤または樹脂、１種以上の着色料を含んでいる。印刷インク賦形剤は、鋭く、鮮明な画像用に、適当な濃度や粘性（tack）、また印刷の飛び（fly）やかすみ（mist）を避けるための適当な範囲、適切な染色特性などの印刷工程に関する必要条件と、光沢や耐化学性、耐久性や色などの印刷画像に関する必要条件との両方を含むいくつかの特性の必要条件を満たしていなくてはならない。一般に、インク賦形剤は、植物油や脂肪酸、樹脂、または最終生成物の性質に寄与するポリマーなどの１種以上の材料を含み、また、密度、粘性や乾燥特性に影響を与える有機溶媒、水、流動性モノマーなどの他の構成成分を含んでいてもよい。
【０００４】
リソグラフィー印刷では、特に、インク塗布用の印刷刷版（printing plate）がインク画像をゴム層に接触させ転写する。そして、その後、上記層は、印刷される表面に画像を接触させ転写する。リソグラフィー刷版は、刷版の画像領域を親油性材料で処理することにより製造され、確実に非画像領域は親水性となっている。
【０００５】
典型的なリソグラフィー印刷工程では、刷版のシリンダーがまず、水溶性噴出液を刷版の親水性非画像領域に転写する湿式（dampening)ローラーに接触した状態で動く。湿式刷版（dampened plate）は、その後インク塗布用ローラーに接触し、油性画像領域のみにインクを受け取る。圧力制御部は、噴出液とインクとの正確なバランスが維持されるように、継続的に印刷工程を監視し、これにより、鋭く、輪郭の鮮明な印刷物を製造する目的でインクは印刷領域、但し、刷版の印刷領域のみに付着する。
【０００６】
当業界では、オフセット印刷工程および個別の噴出液を必要としない関連材料が長い間求められてきた。水を必要としない刷版は、非画像領域に、表面エネルギーが非常に低くインクで濡れていないシリコーンゴムを適用することにより、つくられている。また、改質シリコーン（silicone modified）刷板は高価である。しかしながら、従来の二液流動法（two-fluid  method）の噴出液は冷媒としてはたらくため、高価で、特別に冷却された圧力装置を必要とする。単一流体（single-fluid）リソグラフィーインク、すなわち、個別の噴出液を必要とせず、また、業界標準の加圧機や全て金属からなる刷板に使用できるインクを製造することを目的として、その他の努力がなされてきた。パーキンソンは、米国特許Ｎｏ．４，０４５，２３２（文献の援用のためここに全体が明確に開示されている）で、リソグラフィーインクについて記載しており、また、単一流体リソグラフィーインクを製造することを目的とした初期の努力および単一流体インクが不安定であるという傾向について記載している。パーキンソンは、グリセリンと塩を含むインク乳濁液とが「分離」（break）しやすく、この結果、グリセリンがインク塗布用ローラーを湿らせ、これにより、良好なインクの塗布が妨げられることを記載している。パーキンソンは、濃縮された無機酸で処理された樹脂を含む添加剤、または、選択的に、多水酸基または一水酸基を持つアルコールを使用することにより得られる改良された単一流体インクを提案している。好適なポリオールは、グリセリン、エチレングリコール、プロピレングリコールである。デサント.Ｊｒらは、米国特許Ｎｏ．４，９８１，５１７（文献の援用のためここに全体が明確に開示されている）で、油性層と水混和性層（water-miscible phase）との乳濁液である印刷用インクについて記載している。特許権者は、かなりの量の水（１０％から２１％）を含むとともに重要な構成成分としてリン酸を用いた乳濁液が、層の分離（phase separation）に対する安定性を改善すること、また、上記乳濁液が単一流体リソグラフィーインクとして使用できることを主張している。デサント.Ｊｒの組成物は、希釈剤または乳濁液安定剤として、さらにＮｏ．1、Ｎｏ．２の燃料オイルの特性を持つオイルやポリオール乳化剤を含んでおり、最適の例としてグリセリンやエチレングリコールが挙げられる。
【０００７】
それでもなお、すでに記載されたように限定的な安定性や不鮮明さ、調色の悪さを含む前もって示された単一流体リソグラフィーインクの様々な欠点のため、業界の標準は、インク構成成分および個別の噴出液構成成分を含む二重流体（dual-fluid）リソグラフィーインクであり続けた。
【０００８】
（発明の要約）
本発明は、疎水性層と乳化親水性流動層（emulsified hydrophilic fluid phase）とを含む単一流体リソグラフィー印刷用インク組成物を提供する。疎水性層は、水素結合性ビニル樹脂を含んでいる。「ビニル樹脂」および「ビニルポリマー」という用語は、本発明を説明する際に同義に使用されており、連鎖反応重合または、炭素−炭素二重結合を介する付加重合により調製されるポリマーのことを指し、上記ポリマーは、ビニルモノマー（アクリル酸モノマーやメタクリル酸モノマー、ビニルエステルを含むその他のビニルモノマー、またはスチレンを含むビニル芳香族モノマーなど）、および、これらと共重合可能なその他のエチレン性不飽和モノマーを使用することにより調製される。「水素結合性」ビニルモノマーという用語は、乳化親水性流動層に対して水素結合を形成する反応基を有するビニルモノマーを指すものとする。
【０００９】
本発明のビニルポリマーは、好適には、２種以上の、好適には２つの反応点を有する重合反応モノマー中に含まれるとともに、重合反応中および反応後に、制限された量の架橋剤とポリマーとを反応させることにより、枝分れしている。「枝分れ」されたビニルモノマーは、有効に有機溶媒に溶解し、さらに、ポリマーは不溶性の３次元ネットワーク構造中に架橋されており、溶媒により膨潤しているのみである。本発明の枝分かれしたビニルポリマーは、大きく枝分れしているにもかかわらず、予想外に、溶解性を保っている。
【００１０】
本発明は、さらに、親水性流動層および、親水性流動層と水素結合相互作用を形成することのできるビニル樹脂の有機溶媒を含む疎水性層を有するインク組成物を製造する方法を提供する。本発明を別の点からみると、疎水性層は、１種以上のその他の付加的な樹脂またはポリマーを含んでいる。
【００１１】
また、本発明は、本発明のリソグラフィー単一流体インクを使用する印刷工程を提供する。本発明は、優れた噴出安定性と調色耐性とを備える単一流体インクとして使用することのできる安定なインクを予想外に提供するものである。
【００１２】
（発明の詳細な説明）
本発明によるリソグラフィーインク組成物は、水素結合性ビニルポリマーを含む粗酒異性連続性と、水、液体のポリオール、または、水とポリオールとの両方を含む乳化層とを有する単一流体インクである。疎水性層は、顔料に加えて、ポリマー、および／または、インク賦形剤として好適な樹脂をさらに含んでいてもよく、また、親水性流動層は、流動層の水素結合強度を増大させる弱い酸または弱い塩基のような添加剤に加えて、追加材料を含んでいてもよい。リソグラフィーインク組成生物は、疎水性層と親水性層との間に十分な量の水素結合を有しており、これにより、単一流動インクは、噴出部で分かれることがない。また、上記リソグラフィーインク組成生物は、インクの使用中に疎水性層と親水性層との間に十分に限定的な量の水素結合を有しており、これにより、乳濁液が分離するとともに、水および／またはポリオールが表面に達し、インクを受け取ることのない刷版の領域がインクで濡れる。しかし、噴出部で安定なインクは、調色なしで刷版印刷物上ですみやかに分離して明確に分かれ、一定の転写特性を示す。また、適切な安定性は、選択された特定の水素結合性ビニルポリマーまたは特定のポリオールによって決まる。インク中の水素結合性基（hydrogen bonding group）の含有量、ポリマーの分子量、または水素結合性ビニルポリマーの量は、所望の安定性を示すように調節することができる。一般に、ビニル樹脂の水素結合性基の増加は、疎水性層に含まれる樹脂の量の減少を伴うと考えられる。
【００１３】
疎水性層は、水、１種以上の液体のポリコール、または、水と１種以上のポリオールとの両方を含んでいる。液体のポリアルコールは、少なくとも２つのヒドロキシル基を有する有機液体である。ジエチレングリコール、トリエチレングリコール、テトラエチレングリコールなど、また、エチレングリコール、プロピレングリコール、１，３−プロパンジオール、ジプロピレングリコール、１，４−ブタンジオールまたはグリセロールなどのポリエチレングリコールオリゴマーが、本発明の単一流動インクの親水性流動層に好適な液体ポリオールの例である。乳化層は当然、様々な液体ポリオールの混合物、または、水と１種以上の液体ポリオールとの混合物を含んでいてもよい。一般に、疎水性層のビニルポリマーが水素結合性基に対して当量が大きい場合には、高分子量の液体ポリオールが好ましい。
【００１４】
乳化層はさらに多くの材料を含んでいてもよい。ある実施形態では、また、乳化層は１種以上の固体のポリオールを含んでいてもよい。固体のポリオールは、固体のポリオール化合物または固体のポリオールオリゴマーから選ばれる。上記化合物の例は、限定されるものではないが、２，３−ブタンジオール、１，６−ヘキサンジオール、またはその他のヘキサンジオール、ペンタエリスリトール、ジペンタエリスリトール、ヒドロキシル超分枝デンドリマー、トリメチロールエタン、トリメチロールプロパン、ネオペンチルグリコール、２，２，４−トリメチル−１，３−ペンタンジオール、１，４−シクロヘキサンジメタノール、または水素化ビスフェノールＡなどである。シクロヘキサノールやステアリルアルコールなどの、ヒドロキシル基を１つ有するとともに炭素原子約１８個まで、好適には、炭素原子８個までの化合物を含んでいてもよい。また乳化層は、クエン酸、酒石酸、タンニン酸などの弱い酸、または、トリエタノールアミンなどの弱い塩基を含み、これらの化合物はインク組成物の約０．０１重量パーセントから約２重量パーセントの量だけ含まれればよい。窒化マグネシウムなどのある種の塩が、インク組成生物の重量に対して、約０．０１重量パーセントから約０．５重量パーセント、好適には約０．０８重量パーセントから約１．５重量パーセントの量だけ含まれていてもよく、これにより、刷版を保護するのに役立つとともに、刷板の寿命を延ばすことができる。ポリ（ビニルピロリドン）やポリ（ビニルアルコール）、またはポリ（エチレングリコール）などの水溶性ポリマーを乳化層に加えてもよい。インク組成生物の重量に対して、約０．５重量パーセントから約１．５重量パーセントの水溶性ポリマーが含まれている。
【００１５】
リソグラフィー単一流動インクは、インク組成生物の総重量に対して、重量で約５パーセントから約５０パーセント、好適には約１０パーセントから約３５パーセント、さらにより好適には約２０パーセントから約３０パーセントの乳濁流動層を有する構成である。冷却用の別の装置が設けられていない場合には、刷版を作動可能な冷却温度に保つためにインク組成生物中に、好適には重量で少なくとも約５パーセント以上、約５０パーセント以下、より好適には重量で少なくとも約１０パーセント以上、約３５パーセント以下、さらに好適には重量で少なくとも約１５パーセント以上、約３０パーセント以下の、十分な量の乳化流動層が存在していることが好ましい。調色なしで良好な印刷結果を得るために必要な乳化流動層の量は、使用される刷版の種類によって決まり、直接試験によって決定される。
【００１６】
ビニルポリマーを含有する連続層は、乳化流動層を安定化する。その安定性は噴出部（fountains）で２つの層が分かれない程度である。しかしながら、インクの使用中に、乳濁液は分離するとともにポリオールが表面に達し、インクを受け取ることのない刷板の領域がインクで濡れる。噴出部で安定なインクは、調色なしで刷版印刷物上ですみやかに分離して明確に分かれ、一定の転写特性を示す。また、適切な安定性は、選択された特有の水素結合性ビニルポリマーまたは特有の乳化層の構成成分によって決まる。ビニルポリマーの水素結合当量や分子量は、連続層におけるビニルポリマーの濃度とともに、所定の安定性を示すために調整することができる。高度な水素結合性基（当量の小さい）を有するビニルポリマーは、一般にわずかな量だけ使用すればよいが、一般に、水素結合性基の濃度は過剰に高いことはなく、そうでなければ、ビニルポリマーは連続層中に十分溶解しないであろう。例えば、追加のポリマー、樹脂、連続層や乳化流動層のその他の材料間などで、相互作用を不安定化することは避けるべきである。一般に、水素結合性ビニルポリマーより親水性の大きい追加材料は避けるべきである。
【００１７】
単一流動インクの疎水性層は、親水性流動層の１種以上の構成成分と水素結合することのできる反応基を有するビニルポリマーを少なくとも含んでいる。本発明の水素結合性ビニルポリマーは、水素結合性基を有する１種以上のモノマーを含むモノマー混合物の重合により、または、水素結合性基のポリマーを付加（adduct）すること、あるいは、重合後に他の反応基を所望の水素結合性基に変換することにより調製される。本発明のビニルポリマーは、重合反応に２つの反応点を有するモノマーを用いること、または、ポリマーを、上記ポリマーと反応する複数の反応基を有する材料と反応させることにより、有利に枝分かれしている。ビニルポリマーが枝分かれしている場合、それでもなお、役に立つように溶解したままである。溶解性であるとは、ポリマーが、１種以上の溶媒で希釈できることを意味する（対照的に、ポリマーは、不溶性の、溶媒によって膨潤するのみである３次元ネットワーク構造であるゲル中に、架橋させることができる）。本発明の枝分かれしているビニル樹脂は、大きな枝分かれにもかかわらず、予想外に溶媒希釈性を保っている。
【００１８】
本発明の水素結合性ビニルポリマーは、水素結合性基、または重合後に水素結合性基に変換したり水素結合性基に付加できる反応基を有する少なくとも１種のモノマーを含むモノマー混合物を重合することにより調製される。好適な水素結合性基の中でも、カルボン酸基、カルボン酸無水物基、一級アミンや、窒素原子に３個以下の炭素原子のアルキル置換基を有するアミン、一級アミドや、窒素原子に３個以下の炭素原子のアルキル置換基を有するアミド、炭素原子３個以下の垂れ下がった（pendant）アルキル基を有するエステル、β−ヒドロキシルエステル、ヒドロキシル基、または含硫黄基が挙げられる。
【００１９】
本発明のカルボキシル性（carboxyl-functional）ビニルポリマーは、少なくとも１つの酸としてはたらくモノマー、または、無水物基などの、少なくとも１つの酸基に変換された反応基を有し、続いて重合が行なわれるモノマーを含むモノマー混合物の重合により調製される。酸としてはたらく、または無水物としてはたらくモノマーの例は、限定されるものではないが、アクリル酸、メタクリル酸、クロトン酸などの、３から５個の炭素原子を含むα，β−エチレン性不飽和モノカルボン酸；無水マレイン酸、マレイン酸モノメチルエステル、フマル酸などの、４から６個の炭素原子を含む、α，β−エチレン性不飽和ジカルボン酸や、その無水物、または上記酸のモノエステル；サクシン酸のヒドロキシルメチルアクリレート部分エステル（half-ester）などの、共重合可能な酸としてはたらく誘導体が挙げられる。酸の機能性は、ヒドロキシル基と無水物との反応や、エステルの加水分解、あるいはtert-ブチルメタクリレートモノマーユニットの加水分解など、その他の既知の手段によって提供される。アクリル酸、メタクリル酸、クロトン酸などの酸としてはたらくモノマーや、重合後に水和して酸基を生成するマレイン酸無水物、イタコン酸無水物などの酸無水物を含んでいることが好ましい。酸としてはたらくビニルモノマーは、ビニルポリマーの非揮発成分の重量に対して、好ましくは、非揮発成分１グラムあたり少なくともの約３ｍｇ以上のＫＯＨを酸価を有し、より好ましくは非揮発成分１グラムあたり約６ｍｇから約３０ｍｇのＫＯＨを酸価、さらに好ましくは、非揮発成分１グラムあたり約８ｍｇから約２５ｍｇのＫＯＨを酸価を有することが好ましい。
【００２０】
アミンやアミド基の例としては、限定されるものではないが、一級アミド、Ｎ−アルキル基が３個以下の炭素原子を有するＮ−アルキルアミド、各Ｎ−アルキル基が３個以下の炭素原子を有するＮ，Ｎ’−ジアルキルアミド、一級アミン、Ｎ−アルキル基が３個以下の炭素原子を有するＮ−アルキルアミン、Ｎ−アルキル基が３つ以下の炭素原子を有するＮ，Ｎ’−ジアルキルアミン、ホスホンアミド、スルホンアミドが挙げられる。適当なアミンまたはアミド機能性の、エチレン不飽和モノマーの例としては、限定されるものではないが、アクリルアミド、メタクリルアミド、ｐ−ジメチルアミノスチレン、Ｎ−ジメチルアミノエチルメタクリレート、アミノプロピルメタクリレート、アミノエチルアクリレート、アミノプロピルアクリレート、アミノエチルメタクリレート、１−ビニル−２−ピロリジノン、Ｎ−アルキルアクリルアミド、Ｎ−アルキルメタクリルアミド、Ｎ，Ｎ’−ジアルキルアクリルアミド、またはアルキル基が３個以下の炭素原子を有するＮ，Ｎ’−ジアルキルメタクリルアミドが挙げられる。具体例は、Ｎ−メチルアクリルアミド、Ｎ−メチルメタクリルアミド、Ｎ−イソプロピルアクリルアミド、Ｎ−イソプロピルメタクリルアミド、Ｎ，Ｎ’−ジメチルアクリルアミドまたはＮ，Ｎ’−ジメチルメタクリルアミド、Ｎ，Ｎ’−ジイソプロピルメタクリルアミド、Ｎ−ビニルホルムアミド、またはこれらの組み合わせである。
【００２１】
硫黄を含む反応基の例としては、スルホン酸、スルホンアミド、スルホキサイド、スルホン、またはメルカプタン（mercaptan）が挙げられる。メルカプタンは連鎖移動剤として含まれていてもよい。適当なモノマーの例としては、限定されるものではないが、２−アクリルアミド−２−メチルプロパンスルホン酸、メチルビニルスルホン、メチルビニルスルホキサイド、またはビニルスルホン酸ナトリウムが挙げられる。ビニルスルホン酸ナトリウムのコポリマーは、酸性化され、その後、ジアルキルアミンで処理され、スルホンアミドを与える。
【００２２】
含リン基を備えるモノマーの例としては、限定されるものではないが、エステル化されてホスフェートを与えるか、または、ジアルキルアミンでアミド化することによりホスホンアミドを与えるビニルホスホン酸が挙げられる。
【００２３】
適当なエチレン性不飽和ヒドロキシルモノマーの例としては、限定されるものではないが、ヒドロキシエチルアクリレート、ヒドロキシプロピルアクリレート、ヒドロキシブチルアクリレート、ヒドロキシエチルメタクリレート、ヒドロキシプロピルメタクリレート、ヒドロキシブチルメタクリレートが挙げられる。また、ヒドロキシル基としてはたらくする反応基は、例えば、酢酸ビニルモノマーユニットからビニルアルコールへの加水分解のようなエステル基の加水分解や、例えば、グリシジルメタクリレートモノマーユニットと酢酸との反応のような酸基とオキシラン基との反応、あるいは、メタクリル酸モノマーユニットとエチレンオキサイドとの反応によって、ビニルポリマー中に得られる。ヒドロキシル基としてはたらくビニルポリマーと親水性流動層の構成成分との間の水素結合を強めるために、親水性流動層に弱い塩基性材料を加えることが好ましい。
【００２４】
適当なエステルは、ギ酸塩、酢酸塩、プロピオン酸塩、ヒドロキシエチルアクリレートの酪酸塩や、ヒドロキシエチルメタクリレートや、ギ酸ビニル、酢酸ビニル、プロピオン酸ビニル、酪酸ビニルなどの４個までの炭素原子を有する飽和酸のエチレン性不飽和エステルに加え、例えば、メチルメタクリレート、エチルアクリレート、マレイン酸モノメチル、マレイン酸ジメチル等、重合可能な酸のメチル、エチル、ｎ−プロピルまたはイソプロピルエステルを含む。
【００２５】
また、アセト酢酸基は、水素結合に対して有用であり、アセト酢酸基を含むモノマーは、ハロゲン化アリル（allyl halide）を、強力な塩基（例えばＫＯＨ）で処理した２，４−ペンタンジオンと反応させることにより得られ、安定なカルボアニオンが生成する。その結果生じるアセト酢酸としてはたらくモノマーは、共重合によりアセト酢酸としてはたらくビニルポリマーを与える。別のアセト酢酸としてはたらくモノマーとして、アセトアセトキシエチルメタクリレートが挙げられる。
【００２６】
本発明の水素結合性ビニルポリマーは、また、水素結合相互作用を形成することのできる上記官能基の組み合わせを含んでいていもよい。ビニルポリマーは、水素結合性基に対して、好ましくは、少なくとも約１８００ｇ／当量以上、より好ましくは、約２２００ｇ／当量以上であり、好ましくは約２０，０００ｇ／当量以下、より好ましくは約７２００ｇ／当量以下である。
【００２７】
ビニルポリマーの水素結合性基は、水素供与性化学種および／または水素受容性化学種である。ビニルポリマーおよび親水性流動層は、水素結合対の供与性化学種または受容性化学種の両方として関与している同じ化学官能基を有していると考えることができる。例えば、ビニルポリマーのヒドロキシル基は、親水性層のヒドロキシル基と相互作用する。同じ根拠により、供与性または受容性化学種は、異なる化学基を有していてもよい。例えば、アミド基はヒドロキシル基と水素結合する。さらに、水素結合性ビニルポリマーの官能基の中には、受容性化学種としてはたらくものがあるとともに、供与性化学種としてはたらくもの、または、その両方としてはたらくものがある。一般に、水および／またはポリオールは、受容体および供与体の両方として作用することが可能である。
【００２８】
水素結合の強度は、供与性または受容性化学種の、相対的な酸性度や塩基性に関係している。弱い酸性の水素原子を備える供与体と受容体との間に形成された水素結合を強化することが好ましい場合には、酸性材料を供与性化学種に加えることで、その水素結合親和性を増加させることができる。あるいは、弱い塩基性材料を水素受容体に加え水素結合強度を増加させてもよい。状況によっては、供与体または受容体への弱い酸または弱い塩基の適切な添加により、イオン相互作用を緩和したり制御したりすることができる。
【００２９】
水素結合性ビニルポリマーは枝分かれしている。ある実施形態では、水素結合性ビニルポリマーは、著しく枝分かれしている。水素結合性ビニルポリマーは枝分かれしているが、役に立つように溶解している。本発明の枝分れしたビニルポリマーは、溶媒を加えることにより、膨潤したり分散されるというよりむしろ希釈される。枝分かれは、いくつかの方法により達成される。第１の方法では、２つ以上の重合可能な二重結合を有するモノマーが重合反応中に用いられている。第２の方法では、一組のエチレン性不飽和モノマー、上記モノマーのそれぞれが、重合可能な二重結合に加えて、他方のモノマーの追加の官能基と反応する少なくとも１つの追加の官能基を有しているとともに、上記一組のエチレン性不飽和モノマーは、重合されるモノマー混合物に用いられる。第３の方法は、ポリマーの官能基と反応する少なくとも２つの官能基を有する架橋剤を用いてポリマーを架橋することから構成される。
【００３０】
好適には、本発明のビニル樹脂は、２種以上の重合可能なエチレン性不飽和結合を有する少なくとも１種のモノマーを使用することにより重合される。２種以上の重合可能なエチレン性不飽和部位を有するモノマーの具体例は、限定されるものではないが、例えば、１，４−ブタンジオールジ（メタ）アクリレート、１，６−ヘキサンジオールジ（メタ）アクリレート、ネオペンチルグリコールジ（メタ）アクリレート、トリメチロールプロパントリ（メタ）アクリレート、テトラメチロールメタンテトラ（メタ）アクリレート、ペンタエリスリトールテトラ（メタ）アクリレート、ジペンタエリスリトールペンタ（メタ）アクリレート、ジペンタエリスリトールヘキサ（メタ）アクリレート、アルケングリコールジ（メタ）アクリレートなどの、ポリオールの（メタ）アクリレートエステル、または、エチレングリコールジ（メタ）アクリレート、ブチレングリコールジ（メタ）アクリレート、ジエチレングリコールジ（メタ）アクリレート、トリエチレングリコールジ（メタ）アクリレート、ポリエチレングリコールジ（メタ）アクリレートなどのポリアルケングリコールジ（メタ）アクリレート；ジビニルベンゼン、アリルメタクリレート、ジアリルフタレート、ジアリルテレフタレートなどが挙げられ、単独で用いても２種以上組み合わせてもよい。上記化合物の中でも、ジビニルベンゼン、ブチレングリコールジメタクリレート、ブタンジオールジメタクリレート、トリメチロールプロパントリアクリレートや、ペンタエリスリトールテトラアクリレートがとりわけ好適であり、また、ジビニルベンゼンがさらにより一層好適である。
【００３１】
好適には、枝分れしたビニルポリマーは、少なくとも２つのエチレン性不飽和重合可能な結合を有する少なくとも１種のモノマーからなる重合モノマー１００グラムあたり少なくとも約０．００８当量以上、または、エチレン性不飽和重合可能な結合に加えて相互に反応性の反応基を有する２種のモノマーのそれぞれからなる重合モノマー１００ｇあたり約０．００４当量を使用して重合される。枝分れしたビニルポリマーは、多機能性モノマー、または、少なくとも２種以上のエチレン不飽和重合可能なモノマー、あるいは、１つの重合結合と１つの付加的な相互に反応性の反応基とを有する一組のモノマーからなる重合モノマー１００グラムあたり、好適には、約０．０１２から約０．０８当量、より好適には、約０．０１６から約０．０６４当量を使用して重合される。多機能性モノマーまたはモノマー群は、好適には２から４種のエチレン性不飽和重合可能結合、より好適には、２種のエチレン性不飽和重合可能結合を備えている。ある実施形態では、枝分れしたビニル樹脂は、重合モノマーの総重量に対して、約０．５％から約６％、好適には約１．２％から約６％、さらに好適には、約１．２％から約４％、より一層好適には、約１．５％から約３．２５％のジビニルベンゼンを含むモノマーの混合物を重合させることにより調製されることが好ましい。商用等級（commercial grade）のジビニルベンゼンは、単機能性および／または非機能性材料を含んでいる。指定されたパーセントを与える商用材料の量は、計算されなければならない。例えば、重量で８０％のジビニルベンゼン／重量で２０％の単機能性モノマーから構成されている材料の５％は、ジビニルベンゼンの割合では４％となる。
【００３２】
ジビニルベンゼン、または重合混合物に含まれる少なくとも２つの重合可能なエチレン性不飽和結合を有するその他のモノマーの最適量は、重合中におけるモノマーの添加速度、選択した反応媒質中で形成されるポリマーの溶解度、反応媒質に対するモノマーの量、反応温度で選択された開始剤の半減期や、モノマーの重量に対する開始剤の量などの特有の反応条件にある程度依存しており、標準試験により決定される。
【００３３】
また、上記ポリマーは、モノマー混合物に、他のモノマーの官能基と反応する少なくとも１つの官能基を有する少なくとも１組のモノマーを用いることにより、架橋することができる。本発明によるポリマーの生成に重要であると見なされていなくても、重合反応中に追加の官能基の反応は行なわれることが好ましく、また、追加の官能基の反応は、重合の前または後で、部分的または全体的に行なわれる。種々のこのような相互に反応性の反応基が考えられる。このような反応性の反応基の組の具体例は、限定されるものではないが、エポキシドおよびカルボキシル基、アミンおよびカルボキシル基、エポキシドおよびアミン基、エポキシドおよび酸無水物基、アミンおよび酸無水物基、ヒドロキシル基およびカルボキシル基または酸無水物基、アミンおよび酸塩化物基、アルケンイミンおよびカルボキシル基、オルガノアルコキシシランおよびカルボキシル基、イソシアネートおよびヒドロキシル基、環状カーボネートおよびアミン基、イソシアネートおよびアミン基などが挙げられる。水素結合性基がこのような反応性の反応基の１つとして含まれる場合には、十分過剰に使用することでビニル樹脂中に所望の水素結合性機能を得ることができる。このようなモノマーの具体例としては、限定されるものではないが、グリシジル（メタ）アクリレート、（メタ）アクリレートや、Ｎ−イソブトキシメチル化されたアクリルアミド、ガンマ-メタメタクリロキシトリアルコキシシラン（それ自身と反応する）などのＮ−アルコキシメチル化されたアクリルアミド（自身と反応する）、またはこれらの組み合わせが挙げられる。本発明の詳細な説明に関して、「（メタ）アクリレート」という用語は、アクリレートおよびメタクリレートエステルの両方を指すために使用されており、「（メタ）アクリル（(meth)acrylic）」という用語は、アクリル（acrylic)および（メタ）アクリル（(meth)acrylic）化合物などの両方を指すために使用されている。
【００３４】
また、本発明のポリマーは、重合後にポリマーを、限定量の架橋させるための化合物と反応させることによって、枝分かれしてもいてもよい。架橋の量は、ビニルポリマーが連続層中に溶解した状態となる程度に限定されている。このような架橋剤は、ポリマーの官能基と反応する少なくとも２つの官能基を含んでいる。架橋剤中の反応性の反応基は、同じであっても、異なっていてもよいが、どのような官能基がポリマー中に存在するかにより架橋剤は選択される。水素結合性ビニルポリマー中の水素結合官能基の多くは、架橋されうることに注意すべきである。一般に、このような架橋は、低化学両論比で起こり、この結果、架橋後にも上記したように親水性流動層の構成成分と水素結合を形成することのできる水素結合性反応基が依然として存在している。架橋剤の例は、限定されるものではないが、ポリカルボキシル酸、ポリアミン、ポリイソシアネート、ポリヒドロキシルを含有する化学種などが挙げられる。また、架橋剤の限定されない例として、ジエチレングリコール、トリエチレングリコール、ヘキサンジアミン、アジピン酸、ネオペンチルグリコール、ジプロピレングリコール、トリプロピレングリコール、１，４−シクロヘキサンジメタノール、１，６−ヘキサンジオール、１，３−ブタンジオール、水素化ビスフェノールＡ、２，２，４−トリメチルー１，３−ペンタンジオールなどが挙げられる。
【００３５】
外部架橋剤として、アルミニウムゲル化剤もまた使用できる。このようなアルミニウムゲル化剤は、アルミニウム塩、アルミニウム有機錯体、またはアルミニウムアルコキシドが挙げられる。アルミニウムゲル化剤は、ポリマーの反応性の反応基間にアルミニウムアルコキシド架橋（aluminum alkoxide bridge ）を形成することにより、水素結合性ビニルポリマーを架橋する。本発明に使用されるアルミニウムゲル化剤としては、限定されるものではないが、アルミニウムアセト酢酸塩、アルミニウムトリイソプロポキシド（aluminum triisopropoxide）、アルミニウムトリス−sec−ブトキシド（aluminum tris-sec-butoxide）、アルミニウムジイソプロポキシド酢酸エステル（aluminum diisopropoxide aceto ester）、アルミニウムオキシアクリレート(ＯＡＯ、チャタムケミカル(Chattem Chemicals)社製）、またはこれらの組み合わせである。さらに、アルコキシル化されたチタン酸塩やジルコン酸塩が使用されてもよく、例えば、ジクミルフェニルオキソエチレンチタネート（di(cumyl)oxoethylene titanate）、ジ（ジオクチル）ホスフェートエチレンチタネート、ジイソプロピルジステアロイルチタネート(diisopropyl disteraroyl titanate)、対応するジルコン酸塩、またはこれらの組み合わせを使用することができるが、限定されるものではない。アルミニウムゲル化剤、アルコキシル化されたチタン酸塩、またはアルコキシル化されたジルコン酸塩の組み合わせもまた有用である。
【００３６】
水素結合を含むモノマーとともに重合されるその他のモノマーは、限定されるものではないが、ブタノールのように３から５個の炭素原子を含むα、β−エチレン性不飽和モノカルボン酸高級エステルや、アクリル酸、メタアクリル酸またはクロトン酸の高級アルコールエステル；ブタノールや、４から６個の炭素を含むα、β−エチレン性不飽和ジカルボン酸高級ジエステル；酪酸塩や高級ビニルエステル、ビニルエーテル、ビニルエチルケトンなどのビニルケトン、または芳香族や複素環式脂肪族ビニル化合物が挙げられる。
【００３７】
アクリル酸、メタクリル酸、またはクロトン酸の適当なエステルの代表的な例は、限定されるものではないが、ｎ−ブチル、イソブチル、tert−ブチル、２−エチルヘキシル、ラウリル、ステアリル、シクロヘキシル、トリメチルシクロヘキシル、テトラヒドロフルフリル（tetrahydrofurfuryl）、ステアリル、スルホエチル、またはイソボロニルアクリレートやイソボロニルメタクリレート、クロトン酸などの、飽和脂肪族または４から２０個の炭素原子を含む環式脂肪族アルコールとの反応から得られるエステル類；またはポリアルケングリコールアクリレートやポリアルケングリコールメタクリレートである。その他のエチレン性不飽和重合可能なモノマーの代表例としては、限定されるものではないが、ブタノール、イソブタノール、tert−ブタノールなどのアルコールと、フマル酸、マレイン酸、イタコン酸とのジエステルなどの化合物が挙げられる。芳香族または複素環脂肪族ビニル化合物の代表的な例としては、限定されるものではないが、スチレン、α−メチルスチレン、ビニルトルエン、tert−ブチルスチレンなどのような化合物が挙げられる。モノマーの選択は、所望のガラス転移温度や、インク組成生物の溶媒や溶媒系中における最終生成ポリマーの所望の希釈性といったインク塗料を製造する際に一般的に考慮される種々の要因に基づいて行なわれる。
【００３８】
好適なビニルポリマーは、従来の技術、好適には、セミバッチプロセスでフリーラジカル重合を使用することにより調製される。例えば、セミバッチプロセスで、モノマー、開始剤、または、何らかの連鎖移動剤が、制御された速度で溶媒を入れた適当に加熱された反応器中に供給される。
【００３９】
典型的なフリーラジカル源は、ジ−tert−ブチルぺルオキシド、ジクミルぺルオキシドなどのジアルキルぺルオキシド類、tert−ブチルぺルオキシ２−エチルヘキサノエート、tert−ブチルぺルオキシピバレレートなどのぺルオキシエステル類；tert−ブチルぺルオキシイソプロピルカーボネート、ジ−２−エチルヘキシルペルオキシジカーボネートやジシクロヘキシルペルオキシジカーボネートなどのぺルオキシカーボネート類やぺルオキシジカーボネート類；ジベンゾイルぺルオキシドやジラウロイルぺルオキシドなどのジアシルペルオキシド；クメンヒドロペルオキシドやtert−ブチルヒドロぺルオキシなどのヒドロペルオキシド類；シクロヘキサノンペルオキシド、メチルイソブチルケトンペルオキシドなどのケトンペルオキシド類；１，１−ビス（tert−ブチルぺルオキシ）−３，３，５−トリメチルシクロヘキサン、１，１−ビス（tert−ブチルぺルオキシ）シクロヘキサンなどのヒドロペルオキシケタール類；または２，２’−アゾビス（２−メチルブタンニトリル）、２，２’−アゾビス（２−メチル）プロピオンニトリル、１，１’−アゾビス（シクロヘキサンカルボニトリル）などのアゾ化合物である。有機過酸化物が好適である。tert−ブチルぺルオキシイソプロピルカーボネートが特に好適である。特定の開始剤や使用される開始剤の量は、反応温度、または溶媒の種類や量（溶液重合の場合）、開始剤の半減期などの当業者に知られている要因によって決まる。
【００４０】
また、連鎖移動剤も重合に使用できる。典型的な連鎖移動剤は、ｎ−またはtert−ドデシルメルカプタンなどのメルカプタン類、チオサリチル酸、メルカプト酢酸、メルカプトプロピオン酸などのメルカプトカルボン酸や、これらのエステル、またはメルカプトエタノール；ハロゲン化物；アルファ−スチレン２量体である。臭気やその他の既知の欠点のため、連鎖移動剤は含まれていないことが好ましい。
【００４１】
フリーラジカル重合などの付加重合は、通常、約２０℃から約３００℃、好適には、約１５０℃から約２００℃、さらに好適には、約１６０℃から約１６５℃の温度の溶媒中で行なわれる。重合は、反応中を通して、おおよそ同じ反応温度で、同じ開始剤を使用して行なわれることが好ましい。開始剤は、その反応温度における半減期が約３０分以下、特に好適には約５分以下、さらに好適には約２分以下となるように選択するとよい。約１５０℃から約２００℃の温度で１分以下の半減期を有する開始剤が特に好適である。
一般に、開始剤の半減期が短い場合および／または開始剤が多く使用される場合に、枝分れしたモノマーが多くなる。本発明のビニルポリマー賦形剤は、残留（未反応）モノマー成分がわずかであるか、全くないことが好ましい。特に、ビニル賦形剤は、好適には、事実上、残留モノマーを含んでいない、すなわち、重合されるモノマーの総重量に対して、残留モノマーは、重量で約０．５％以下であることが好ましく、約０．１％以下であることがさらに好ましい。
【００４２】
セミバッチプロセスでは、モノマーおよび開始剤は、重合反応器に一度に、好ましくは一定の速度で加えられる。一般的に、添加時間は、約１時間から約１０時間で、約３時間から約５時間が普通である。添加時間が長くなると一般的に数平均分子量が低下する。また、モノマーに対する溶媒の比を増大させるか、または生成ポリマーに良溶媒を使用することによって、数平均分子量が低下する。
【００４３】
一般に、枝分れしたビニルポリマーは、低い数平均分子量および幅広い多分散性を有している。本発明のビニル樹脂の数平均分子量Ｍｎまたは重量平均分子量Ｍｗは、ポリスチレン標準物質を用いるゲル透過カラムクロマトグラフィーにより、決定することができる。上記標準物質は、広く受け入れられた方法により重量平均分子量６百万まで適用できる。多分散性は、Ｍｗ／Ｍｎの比で定義されている。ある実施形態では、上記ビニルポリマーは、少なくとも約１０００以上、好適には約２０００以上の数平均分子量を有している。また、上記数平均分子量は、約１５，０００以下、好適には約１０，０００以下、さらに好適には約８５００以下である。Ｍｎの好適な範囲は、約１０００から約１０，０００であり、Ｍｎのより好適には、約２０００から約８５００、さらに一層好適には約４０００から約８０００である。重量平均分子量は、少なくとも約３０，０００以上、好適には少なくとも約１００，０００である。６百万の重量平均分子量を有する使用可能な標準物質を用いるＧＰＣ測定を基準として、重量平均分子量は約６千万までであることが好ましい。Ｍｗの好適な範囲は、約３０，０００から約５千５百万まで、Ｍｗのより好適な範囲は、約１００，０００から約１００万まで、さらに好適な範囲は、約１００，０００から約３００，０００までである。ＧＰＣからわかるように、超高分子量のピーク（約４千５百万以上）を有する樹脂は、好適には、約１００，０００から約３００，０００のＭｗの範囲を避けることが好ましい。多分散性、つまり、Ｍｗ／Ｍｎの比は、好適には少なくとも約１５以上、特に好適には少なくとも約５０以上である。多分散性は、約１５から約１０００の範囲にあることが好ましく、また、約５０から約８００の範囲にあることがさらに好ましい。
【００４４】
理論的なガラス転移温度（Ｔｇ）は、コモノマーの選択および配合を通して当業者によく知られた方法により調節できる。好ましい実施形態では、理論的なＴｇは、室温以上で、好適には理論的なＴｇは好適には少なくとも６０℃以上、より好適には少なくとも７０℃以上である。本発明の方法および組成生物は、好適には約５０℃から約１２５℃のＴｇを有するビニルポリマーを用いており、より好適には、約６０℃から約１００℃、さらに好適には約７０℃から約９０℃である。理論的なガラス転移温度は、Ｆｏｘの式により決定できる。
【００４５】
本発明のある実施形態では、水素結合性ビニルポリマーは、枝分かれしたビニルポリマーであってもよく、インク組成生物中のその他の樹脂と組み合わせてもよい。水素結合性ビニルポリマーと組み合わせて用いられる適切な他の樹脂の例は、限定されるものではないが、ポリエステルやアルキド樹脂、フェノール樹脂、ロジン、セルロース誘導体（cellulosic）、変性ロジンフェノール樹脂などのこれらの誘導体、変性フェノール樹脂、変性炭化水素樹脂、変性マレインロジン、変性フマルロジン；炭化水素樹脂、その他のアクリルまたはビニル樹脂、ポリアミド樹脂などである。現在のところ、このような樹脂やポリマーは、樹脂の非揮発性重量を基準として、本発明の水素結合性ビニルポリマーの各重量部に対して約１重量部から約１００重量部、好適には約３重量部から５０重量部の量だけ含まれている。
【００４６】
水素結合性ビニルポリマーといずれかの選択的な第２の樹脂に加え、本発明のインク組成生物は、好適には１種以上の有機溶媒を含んでいる。本発明の好ましい実施形態では、枝分れしたビニル樹脂は、有機溶媒中またはインク組成物溶媒中で、溶液または見かけ上混濁（turbidity）していない見かけの溶液を形成する。含まれている特有の有機溶媒または溶媒の量は、インクの粘度、密度、粘性により決定される。一般に、酸化されていない溶媒や、低いカウリ−ブタノール値（Kauli-butanol(KB value）を有する溶媒は、リソグラフィー工程の間、ゴムに影響を及ぼすことを避けるために、ゴムローラーなどのゴム部分と接触しているインクに使用される。ゴム部と接触するインクに好適な溶媒は、限定されるものではないが、石油蒸留留分、通常の溶媒、または限定的な芳香族性を有するイソパラフィン溶媒などの脂肪性炭化水素である。例えば、ＩＬフランクリンパークのペンシルバニアリファイニング社製の関連子会社であるマギーブロスオイルカンパニー(Magie Bros. Oil Company)社製の商標マギーソル(Magie Sol)や、ＴＸヒューストンのエクソンケミカル社(Exxson Chemical Co.)製の商標エックスプリント（ExxPrint）、ＣＡオイルデールのゴールデンベアスペシャリティー社製、ＣＯデンバーのトータルペトロリアム社（Total Petroleum Inc.）製、ＩＮインディアナポリスのカリュメットラブリカンツ社（Calumet Labricants Co.）製の石油中間蒸留留分を用いることができる。さらに、または、この代わりに、大豆油やその他の植物油が含まれていてもよい。
【００４７】
これらの酸化されていない溶媒を用いる場合、好適な枝分れビニルポリマーの所望の溶解を得るために、一般に、十分な量の少なくとも１種の脂肪性溶媒に対してかなりの親和性を有するモノマーを含んでいることが必要である。一般に、tert-ブチルスチレンなどのエステルやスチレン、またはアルキル化スチレンのアルコール部分に少なくとも６個の炭素原子を有するアクリル酸エステルモノマーが、上記目的で重合されるモノマー中に含まれている。好適な実施形態では、酸化されていない溶媒を有するインク組成生物は、ステアリルメタクリレートやtert-ブチルスチレンなどの、脂肪族化合物の溶解性を促進させるモノマーを、少なくとも約２０％、好適には約２０％から約４０％、さらに好適には、約２０％から約２５％含む重合モノマーを重合させた枝分れしているビニル樹脂を含んでおり、ステアリルメタクリレートがこのようなモノマーとして好適である。また、少なくとも約５５％以上のスチレン、好適には少なくとも約５５％から約８０％のスチレン、より好適には少なくとも約６０％から約７０％のスチレンを含んでいることが好ましい。また、望む場合には、脂肪族溶媒中の溶媒耐性（sovent tolerance）を減少させるために、その他のモノマーも使用できる。全てのパーセントは、重合されるモノマーの総重量を基準として、重量で表わされている。リソグラフィーインク用のビニルポリマー用の好適なモノマー組成生物のうち、ステアリルメタクリレート、スチレン、ジビニルベンゼン、または水素結合性基を含むモノマーなどの、８−２０の炭素原子を有するアルコールの（メタ）アクリルエステルが挙げられる。好適な実施形態では、リソグラフィー印刷用インクに対して、枝分れしたビニル樹脂は、約１５から３０重量パーセント、好適には、２０から２５重量パーセントの８−２０の炭素原子を有するアルコールの（メタ）アクリルエステルから構成されており、特に、ステアリルメタクリレートは、約５０から８０重量パーセント、好適には約６０から７５重量パーセントのスチレンモノマー、特にスチレン自身から構成されている。
【００４８】
好適には、スチレンモノマーの重量パーセントは、有機溶媒や溶媒混合物は、少なくとも１００℃以上、好適には５５０℃以下の沸点を有している。オフセット印刷は、沸点約２００℃以上の溶媒を使用する。新しいインクは通常、約２０から約８０重量パーセントの無機油や植物油、高沸点石油蒸留物などの溶媒から構成されている。インク組成生物の種類（つまり、インクが、新聞印刷、ヒートセット（heatset）、シート供給（sheetfed）用などであるか）や、使用される特有の溶媒、その他の要因によって、溶媒の量もまた変化する。一般的には、リソグラフィー印刷用インク用の溶媒の含有量は、約６０％までで、溶媒含有物の一部としてオイルを含んでいてもよい。通常、リソグラフィーインク中に少なくとも約３５％の溶媒が存在している。好適なインク組成物を構成するために使用される場合、枝分れしたビニル樹脂を含むこれらの塗料や賦形剤は、一般的に澄んでおり、見かけ上溶液となっている。
【００４９】
本発明の上記インク組成生物は、通常、疎水性層中に１種以上の顔料を含んでいる。顔料の数や種類は、つくられるインクの種類によって決まる。新聞用インク、低温硬化（cold set）、または製本用黒色（book black）の組成生物は、一般的には、カーボンブラックなどの１種以上または少数のみの顔料を含んでいる。また、特注のカラーインクは、真珠光沢や金属的光沢効果などの特殊効果を有する色素を含む、より複雑な顔料含有物を含んでいてもよい。フルカラー印刷用のリソグラフィー印刷用インクは一般的には４色、すなわち、マゼンタ、イエロー、ブラック、シアンに使用されるとともに、特注のカラーが要望通り含まれていてもよい。通常の無機または有機顔料のいずれかが本発明のインク組成物に含まれていてもよい。その代わり、本発明の組成物は、刷り込みカラー塗料や、塗料として使用されていてもよい。刷り込みカラー塗料（空気乾燥式）または塗料（硬化剤）は、澄んでいるか、または透明となるようになっている。したがって、不透明な顔料は含まれていない。
【００５０】
リソグラフィー印刷用インクを使用する印刷品質は、ある条件下でｐＨの関数である。上記したように、水素結合性ビニルポリマーの広範囲の化学官能基は、噴出部中で安定なリソグラフィー単一流動インク組成物を提供するために適しており、刷板に適用した場合、分離して高品質の印刷材料が得られる。本発明は、ビニル樹脂の水素結合性基と親水性流動層の構成成分との間のポリマーの水素供与能力と水素受容能力とのバランスの原理に基づいて部分的に影響を与えると考えられる。親水性流動層の構成成分は、水素供与能力と水素受容能力とのとの両方を有するヒドロキシル基を含んでいる。本発明のインク組成物用に選択された水素結合性ビニルポリマーによれば、ビニル樹脂の水素結合性基は、比較的高いまたは低い水素供与能力か低い水素受容能力を有する。ポリマーの水素結合性基が水素供与能力が比較的低い場合には、次に構成成分を親水性流動層に加えることで、その相対的な水素受容能力を増加させ、これにより、適当なバランスを取るようにすることが好ましい。例えば、ポリマーの水素結合性基がアルコールである場合には、親水性流動層に弱い塩基を入れることが有用であることが判明している。他方、ビニル樹脂の水素結合性官能基が、特に強い水素受容体である場合には、添加剤を親水性流動層に加えて、親水性流動層の水素供与能力が増大しないように注意しなければならない。例えば、ビニル樹脂の水素結合性基がアミン基である場合には、親水性流動層に弱い酸を入れないことが好ましい。親水性流動層中のこのような弱い酸は、ビニル樹脂のアミンと塩を形成する傾向があり、インク組成物の特性は悪化する。これは、組成物がイオン対により過剰に安定化されすぎて刷版に適用された際に分離しないためである。上記したようにアミン官能基を有するビニル樹脂を含むインクは、おおよそ中性ｐＨで最も効果を発揮する。
【００５１】
水素結合性官能基がアミドまたはＮ−アルキルアミドである場合、インク組成物の適切な機能は、ほとんどｐＨと無関係であると考えられる。アミド官能基は、親水性流動層中で低ｐＨ、高ｐＨ、または中性のいずれかになるように、水素受容特性の適切なバランスを有している。これに対し、アルコール水素結合性基を有する水素結合性ビニルポリマーでは、インク組成物の特性はｐＨに依存している。
【００５２】
親水性流動層は、以下の値：すなわち、少なくとも約６以上の分散パラメータ値、少なくとも約４以上の極性パラメータ値、少なくとも約１０以上の水素結合パラメータ値を有するハンセン溶解性パラメータ（Hansen solubility parameter）を有していることが好ましい。好適には、親水性流動層は、以下の値：すなわち、約８．０から９．０の分散パラメータ値、約５．０から約８．０の極性パラメータ値、約１２から約２０の水素結合パラメータ値を有するハンセン溶解性パラメータを有している。
【００５３】
親水性流動層の構成成分を溶解させ均一化する際に支援するために、少なくとも少量の水が多くの場合望ましい。一般に、上記目的で、親水性流動層には、重量で約４から５％の水が含まれている。水が大量に存在している場合、特に、親水性流動層が５０％以上水である場合、満足なインクを得るために調整が必要である。例えば、有機または無機塩が、乳濁物の完全な状態（integrity）を維持するために、親水性流動層に加えられるべきである。このような塩は、限定されるものではないが、親水性流動層中で少なくとも部分的に溶解する１価または２価の塩である。このような塩の例としては、限定されるものではないが、リチウム、ナトリウム、カリウム、マグネシウム、カルシウム、鉄（II）、マンガン（II）、銅（II）または亜鉛の塩や、上記金属の、特に酢酸塩、ヒドロキシ酢酸塩、硝酸塩、硫酸塩、リン酸塩、水素化リン酸塩、水素化硫酸塩、塩素酸塩、塩化物、臭化物、ヨウ化物などである。このような塩は、親水性流動層中に、重量で約５％、好適には、重量で約０．０１％から約５％、より好適には、約０．１％から約１．５％含まれている。さらに、親水性流動層が約５％以上の水を含んでいる場合、インク賦形剤（広く用いられている酸としてはたらくアルキド賦形剤）の水素結合に寄与する何らかの化学基が少量使用されているべきである。ポリビニルピロリドンなどの湿潤剤が、刷板の湿潤化を支援するために加えられる。インク組成物の重量に対して、約０．５重量パーセントから約１．５重量パーセントのポリビニルピロリドンが含まれている。
【００５４】
本発明のインク組成物に従来技術で知られた他の付加剤が含まれていることは、このような添加剤が本発明の利点を著しく減少させることがない限り、熟練した当業者に評価されるであろう。これらの例示した例は、限定されるものではないが、流動点、抑制剤、界面活性剤、湿潤剤、ワックス、乳化剤、分散剤、変質剤（deformer）、酸化防止剤、ＵＶ吸収剤、乾燥剤（例えば、植物油を含む組成物）、流動剤（flow agent）、またはその他の流動改質剤、光沢増加剤、抗沈降剤（anti-settling agent）である。含まれている場合には、添加剤は一般的に、インク組成物の少なくとも約０．００１％の量だけ含まれており、また、インク組成物の重量で約７％の量またはそれ以上含まれていてもよい。
【００５５】
本発明の組成物は、いずれかのリソグラフィー応用に対して、限定されるものではないが、ヒートセットインク、新聞用インク、またはシート供給用インクとして適している。本発明のインクが使用されるオフセット印刷工程は、一般に従来技術でよく知られており、多くの刊行物に記載されている。
【００５６】
本発明は以下の例により示されている。上記の例は、ほんの例示的なもので、本発明の範囲は記載され請求した通りに多少なりとも限定されるものではない。すべての部分は、別に記載されていなければ重量部である。
（実施例）
実施例において、t-ＢＩＣＭ７５は、ｔ−ブチルぺルオキシイソプロピル炭酸塩（t-butylperoxyisopropyl carbonate）のミネラルスピリット（mineral spirit）７５％溶液である。
【００５７】
実施例１  カルボキシル基を有する水素結合性ビニル樹脂の調製
４４．１９重量部のトータル２２０（トータルペトロリアム社製の石油中間蒸留留分）を、スターラー、窒素注入口、全還流冷却器、およびモノマー注入口を備えたガラス反応器中に入れた。溶媒を撹拌しながら、窒素気流下で１６０℃に加熱した。３６．０１重量部のスチレンモノマー混合物、１２．２７重量部のステアリルメタクリレート、２．６２重量部のジビニルベンゼン、１．８９重量部のメタクリル酸、および２．７９重量部のt-ＢＩＣＭ７５を３時間かけて反応器に加えた。モノマーの添加が完了した後、０．２３重量部のt-ＢＩＣＭ７５を１５分かけて加えた。さらに２時間温度を１６０℃に保ち、完全にモノマーをポリマーに変換した。測定された非揮発性成分(non-volatile matter(ＮＶＭ))の量は５５％である。モノマーの総重量パーセントで割ったＮＶＭとして測定されたパーセント変換率は、１００．１である。溶液中の酸価は、グラムあたりＫＯＨ１２．０ｍｇである。粘性(viscosity)は、３０ストークス（Stokes）（バブルチューブ、５４．５℃）である。溶媒耐性は、２３０％で、曇り点におけるＮＶＭは１６．７％である。
【００５８】
実施例２  カルボキシル基を有する水素結合性ビニル樹脂の調製
４４．２２重量部のゴールデンベア１１０８（ゴールデンベアスペシャルティー社製の石油中間蒸留留分）を、スターラー、窒素注入口、全還流冷却器、およびモノマー注入口を備えた反応フラスコ中に入れた。溶媒を撹拌しながら１４５℃に加熱した。３３．８６重量部のスチレンモノマー混合物、１２．６重量部のステアリルメタクリレート、３．１重量部のｎ−ブチルアクリレート、１．３１重量部のジビニルベンゼンＨＰ（８０％ジビニルベンゼン）、１．８９重量部のメタクリル酸、および２．８９重量部のt-ＢＩＣＭ７５を３時間かけて反応フラスコに加えた。モノマーの添加が完了した後、０．２３重量部のt-ＢＩＣＭ７５を上記フラスコに１５分かけて加えた。さらに２時間温度を１４５℃に保ち、完全にモノマーをポリマーに変換した。測定された非揮発性成分（ＮＶＭ）の量は５６％である。非揮発成分に変換されたモノマーの総重量に対するパーセントとして測定されたパーセント変換率は、１０１．５である。溶液中の酸価は、グラムあたりＫＯＨ１２．０ｍｇである。粘性は、３０ストークス（バブルチューブ、５４．５℃）である。溶媒耐性は、１４００％より大きく、曇り点におけるＮＶＭは３．７％以下である（すなわち、曇り点はこの希釈率ではまだ観測されない）。
【００５９】
実施例３  カルボキシル基を有する水素結合性ビニル樹脂の調製
４６１．２重量部のカリュメット６００（カリュメットラブリカンツ社製の石油中間蒸留留分）を、スターラー、窒素注入口、全還流冷却器、およびモノマー注入口を備えたガラス反応器中に入れた。溶媒を撹拌しながら窒素気流下で１４５℃に加熱した。３５０．１重量部のスチレンのモノマー混合物、４２．１重量部のｎ−ブチルアクリレート、１３１．３重量部のステアリルメタクリレート、１７．１重量部のジビニルベンゼンＨＰ、９．８重量部のメタクリル酸、および２９．２重量部のt-ＢＩＣＭ７５を３時間かけて反応器中に加えた。モノマーの添加が完了した後、２．４重量部のt-ＢＩＣＭ７５を１５分かけて加えた。さらに２時間温度を１４５℃に保ち、完全にモノマーをポリマーに変換した。測定された非揮発性成分の量は５６％である。モノマーの総重量パーセントで割ったＮＶＭとして測定されたパーセント変換率は、１０１．６である。溶液中の酸価は、グラムあたりＫＯＨ６．３ｍｇである。粘性は、３５ストークス（バブルチューブ、５４．５℃）である。溶媒耐性は、８０％で、曇り点におけるＮＶＭは３１．０％である。
【００６０】
実施例４  カルボキシル基を有する水素結合性ビニル樹脂の調製
１５４８．１重量部のエックスプリント２８３Ｄ（エクソンケミカル社製の石油中間蒸留留分）を、スターラー、窒素注入口、全還流冷却器、およびモノマー注入口を備えたガラス反応器中に入れた。溶媒を撹拌しながら窒素気流下で１４５℃に加熱した。１２４８．５重量部のスチレンモノマー混合物、４２９．６重量部のステアリルメタクリレート、１０２．８重量部のｎ−ブチルアクリレート、６８．９重量部のジビニルベンゼンＨＰ、および８５．７重量部のt-ＢＩＣＭ７５を３時間かけて反応器中に加えた。モノマーの添加が完了した後、１６．４重量部のt-ＢＩＣＭ７５を１５分かけて加えた。さらに２時間温度を１４５℃に保ち、完全にモノマーをポリマーに変換した。測定された非揮発性成分（ＮＶＭ）の量は５６％である。モノマーの総重量パーセントで割ったＮＶＭとして測定されたパーセント変換率は、１０１．４である。粘性は、２６ストークス（バブルチューブ、５４．５℃）である。溶媒耐性は、１６０％で、曇り点におけるＮＶＭは２１．５％である。
【００６１】
実施例５  本発明のヒートセット単一流動印刷用インクの調製
５８．０ｇの以下の混合物５Ａを撹拌しながら１４２．０ｇの以下の混合物Ｂに加えた。インク組成物は、分散器で２０分、渦を維持しながら、温度を１４０°Ｆ以下に保った。インク組成物は、３０℃で５００グラムに対して１４から１７秒のラレー単独降下時間（single fall time Ｌaray）を有している。単一流動ヒートセットリソグラフィー印刷工程で使用される場合、インクは調色なしで印刷する。
【００６２】
混合物５Ａ：１８１．０ｇのジエチレングリコール、８．０ｇの脱イオン化水、０．４ｇのクエン酸、０．４ｇの窒化マグネシウムを透明になるまでガラスビーカー中で混合する。１９１．２ｇのジエチレングリコールを加え、均一になるまで混合する。
【００６３】
混合物５Ｂ：高速撹拌器を使用して、４６．０ｇの実施例１のビニル賦形剤、４．０ｇのブルーフラッシュ１２−ＦＨ−３２０（ＣＤＲ社製、ＫＹエリザベスタウン）、１．０ｇの工業等級の大豆油（カーギル（Cargill）社製、ＩＬシカゴ）、０．６ｇの抗酸化剤を混合する。混合している間に、３４．４ｇの炭化水素樹脂溶液（エックスプリント２８３Ｄ中の６０％ＬＸ−２６００、ネビル（neville）社製）、２７．０ｇのカーボンブラック（カボット(Cabot)社製のＣＳＸ−１５６）、および１．０ｇのポリテトラフルオロエチレンワックス(ピナクル（Pinnacle)９５００Ｄ、キャロルサイエンティフィック(Carrol Scientific)社製）を加える。高速で３００°Ｆで３０分間混合する。混合速度を落として、２７．０ｇのエックスプリント５８８Ｄ（エクソン社製）を加える。前もって混合した混合物をショットミル（shot mill）で適当な細かさ（grind）に粉砕する。混合物Ｂは、ラレー粘性が１８０から２４０ポアズ（poise）であり、ラレー収率は８００から１２００である（試験方法：ＡＳＴＭ  Ｄ−４０４０、パワーロー（Power Law）−３ｋ、１．５ｋ、０．７ｋ、０．３ｋ）。混合物Ｂは、２５から２９ユニットの測定結果に対してインコメーターにより１２００ｒｐｍで１分間試験される。
【００６４】
実施例６  本発明の新聞用の単一流動印刷用インクの調製
混合物６Ａ：８７．０ｇのジエチレングリコール、１２．７ｇのグリセリン、０．１５ｇのクエン酸一水和物、０．１５ｇの窒化マグネシウム六水和物を加熱しながら（１３０−１４０°Ｆ）均一になるまで撹拌する。
【００６５】
混合物Ｂ：４０．２ｇのギルソナイト塗料、０．８ｇのオロナイト、１７．９ｇのＭＳＯ溶媒（カリュメット社製）、および４１．１ｇのカーボンブラック（ＣＳＸ−３２０、キャボット社製）を剪断しながら、ヘグマン粒ゲージ（Hegman grind gauge）で４．０まで混合し、その後、ショットミルで、少なくとも０／１０の比で、２ミルゲージまで粉砕した。３０℃におけるラレー粘性は追加重量２０００ｇの１分量（drop）に対して２９６ポアス(poise)、追加重量２００ｇ(±２５％の精度)の１分量に対して１３３２ポアスと測定された。また、インクメーターは１分間に４００ｒｐｍで９０°Ｆ（３２℃）の読みを示し、その後、すぐに１分間に５−１０ユニットで１２００ｒｐｍとなる。
【００６６】
新聞用インク：新聞用インクは、３２．４ｇの混合物Ｂおよび３７．６ｇの実施例２をともに混合することにより調整され、９０°Ｆ（３２℃）１分間に４００ｒｐｍのインコメーターの読みを示す混合物６ｃが得られた。続いて、１分間で１８．８ユニットで１２００ｒｐｍとなり、３０℃におけるラレー粘性は、追加された重量２０００グラムの１分量に対して３７５ポアス、および追加された重量２００グラム（±２５％の精度）の１分量に対して５６５ポアスであり、ＡＳＴＭ  Ｄ４０４０（パワーロー２０００、１５００、５００）により測定された粘性は、２５００ｓ-1で２８５ポアスで、仮の収率（pseudo  yields）は、１７０９ダイン／平方センチメートル(dynes per cm2）となる。インクを得るために３０．０ｇの混合物６Ａを混合物６Ｃに加え、３０００ｒｐｍで１０分間混合する。その結果生じるインクは、３０℃におけるラレー単独降下時間は５００グラムに対して２１秒である。単一流動リソグラフィー印刷用インクに使用した際、上記インクは調色を示さなかった。
【００６７】
実施例７  ヒドロキシル基を有する水素結合性ビニル樹脂の合成
４６１．５ｇの溶媒のエックスプリント２７４Ａをスターラー、窒素注入口、全還流冷却器、注入部を備えた反応器に入れた。３７１．５ｇのスチレン、１２６．５ｇのステアリルメタクリレート、２３．９ｇのジビニルベンゼンＨＰ、２９．８ｇのヒドロキシプロピルメタクリレート、および２７．７ｇのｔ−ＢＩＣＭ７５からなるモノマー／開始剤混合物を注入部から２時間１５分かけて反応器に入れた。添加中、温度は１６０℃に維持され、反応器は窒素雰囲気下とした。添加後、２．５ｇのｔ−ＢＩＣＭ７５を加え、反応器をさらに２時間反応させた。反応生成物は、細密濾過器を通して、保存用容器に注ぎ入れた。測定された非揮発性材料（ＮＶＭ）の量は、５６．２％であった。非揮発物質に変換されたモノマーの総重量パーセントとして測定されたパーセント変換率は、１０２．２であった。粘度は、１２．６ストークス（バブルチューブ、５４．４℃）である。溶媒耐性は、３８０％で、曇り点におけるＮＶＭは１１．７％である。
【００６８】
実施例８  アミド基を有する水素結合性ビニル樹脂の合成
４６１．５ｇの溶媒のエックスプリント２７４Ａをスターラー、窒素注入口、全還流冷却器、注入部を備えた反応器に入れ、加熱し１６０℃で撹拌した。３７６．８ｇのスチレン、１２８．３ｇのステアリルメタクリレート、２３．９ｇのジビニルベンゼンＨＰ、２２．７ｇのＮ，Ｎ−ジメチルアクリルアミド、および２７．７ｇのｔ−ＢＩＣＭ７５からなるモノマー／開始剤混合物を、注入部から２時間１５分かけて反応器に入れた。この間、温度は、撹拌しながら１６０℃に維持し、反応器は窒素雰囲気とした。添加が完了した後、２．５ｇのｔ−ＢＩＣＭ７５を加え、反応器をさらに２時間続けた。測定された非揮発性物質（ＮＶＭ）の量は、５６．６％であった。パーセント変換率は、１０３．０であった。粘度は、５４．４℃で２３．５ストークスであった。溶媒耐性は、６８８％で、曇り点におけるＮＶＭは８．２％である。
【００６９】
実施例９
高速混合器を使用して、実施例８の１１８ｇの水素結合性ビニル樹脂を、１０２．５ｇのブルーフラッシュ１５  ＦＱ−３０８（フタロシアニンブルーを含有、ＣＤＲ社製、エリザベスタウン、ケンタッキー）、１６．５ｇのアルキル精製アマニ油（linseed oil）および５ｇのテフロンワックスを混合した。混合中、１１６．５ｇの炭化水素樹脂溶液（ＬＸ−２６００の６０％エックスプリント２８３Ｄ溶液、ネビル社製）を加え、高速で３０分間１６０°Ｆで混合し、混合物９ｂを生成させた。混合速度を落とし、２８．３重量部の混合物５ａを、７１．７重量部の混合物９ｂに加えた。インクの最終的な粘性は３０℃で１７８．３Ｐａ  sであった。
【００７０】
上記インクはリソグラフィー印刷工程における安定性および調色について試験した。インクの噴出安定性は９００秒より大きく、インクは調色なしで印刷した。
【００７１】
実施例１０  アミド機能性ビニル樹脂を含むインク組成物の調製
ガラスビーカー中で、１８１ｇのジエチレングリコール、８ｇの脱イオン水、０．４ｇのトリエタノールアミン、０．４ｇの窒化マグネシウムを透明になるまで混合することにより混合物１０ａを生成させた。上記混合物に、１９１．２ｇのエチレングリコールを加え、均一になるまで混合した。
【００７２】
高速混合器を使用して、実施例７の１１８ｇの水素結合性ビニル樹脂を、１０２．５ｇのブルーフラッシュ１５ＦＱ−３０８（フタロシアニンブルー、ＣＤＲ社製、エリザベス、ケンタッキー）、１６．５ｇのアルキル精製アマニ油、および５ｇのテフロンワックスとともに混合した。混合しながら、１１６．５ｇの炭化水素樹脂溶液（ＬＸ−２６００の６０％エックスプリント２８３Ｄ溶液、ネビル社製）を加え、高速で３０分間１６０°Ｆで混合し、混合物１０ｂを生成した。
【００７３】
インクを製造するために、２８．３重量部の混合物１０ａを７１．７重量部の混合物１０ｂと混合した。インクの最終的な粘性は（円錐平板流動計（cone in  plate rheometer）による）は３０℃で１０１．８Ｐａ sである。
【００７４】
上記インクはリソグラフィー印刷工程における安定性および調色について試験した。インクの噴出安定性は９００秒より大きく、インクは調色なしで印刷した。
【００７５】
実施例１１−１６および比較例Ａ−Ｄは、以下の表に記載された構成成分および構成成分量で実施例５と同様の方法により調製した。実施例は、噴出液中における安定性について、およびリソグラフィー印刷工程における調色について試験した。実施例１１−１３は、実施例１の酸としてはたらくビニル樹脂を用いて製造し、また、実施例１４−１６は、実施例３の酸としてはたらくビニル樹脂を用いて製造した。実施例１１−１６の親水性層は、実施例１Ａのジエチレングリコール、エチレングリコール、または水との混合物、さらに、クエン酸および窒化マグネシウムを含んでいる。比較例では、インクは本発明の水素結合性ビニル樹脂を含まないリソグラフィー印刷工程で用いられた。比較例Ａ−Ｃは、実施例４のビニル樹脂を含み、また、親水性層の構成成分と水素結合を形成することのできる官能性基を有していない。比較例Ｄは、従来のロジン変性炭化水素溶液からなるインクを用いた。比較例Ａ−Ｃの場合、インクは噴出部で安定でなく、また、印刷工程で用いるために十分安定ではない。比較例Ｄは印刷工程で用いるために十分安定であるが、最初の印刷シートで調色を示さなかった。
【００７６】
【表１】
2004536946.tif 000002
【００７７】
【表２】
2004536946.tif 000003
【００７８】
本発明は、その好ましい実施形態を参照して詳細に説明される。しかしながら、変更や改良が発明や以下の請求項の精神や範囲内で行なわれることは理解される。
【国際公開パンフレット】
2004536946.tif 000004
2004536946.tif 000005
2004536946.tif 000006
2004536946.tif 000007
2004536946.tif 000008
2004536946.tif 000009
2004536946.tif 000010
2004536946.tif 000011
2004536946.tif 000012
2004536946.tif 000013
2004536946.tif 000014
2004536946.tif 000015
2004536946.tif 000016
2004536946.tif 000017
2004536946.tif 000018
2004536946.tif 000019
2004536946.tif 000020
2004536946.tif 000021
2004536946.tif 000022
2004536946.tif 000023
2004536946.tif 000024
2004536946.tif 000025
2004536946.tif 000026
2004536946.tif 000027
2004536946.tif 000028
2004536946.tif 000029
2004536946.tif 000030
2004536946.tif 000031
2004536946.tif 000032
2004536946.tif 000033
2004536946.tif 000034
2004536946.tif 000035
2004536946.tif 000036
2004536946.tif 000037
2004536946.tif 000038
2004536946.tif 000039
2004536946.tif 000040
2004536946.tif 000041
2004536946.tif 000042
【手続補正書】
【提出日】平成15年7月10日(2003.7.10)
【手続補正１】
【補正対象書類名】特許請求の範囲
【補正対象項目名】全文
【補正方法】変更
【補正の内容】
【特許請求の範囲】
【請求項１】
一級アミド基、炭素原子３個以下のＮ−アルキル置換基を有するアミド基、またはこれらの組み合わせを含むビニルポリマーを含むとともに、
上記ビニルポリマーは、多分散性が少なくとも約１５以上である連続層と、
水、液体ポリオール、またはこれらの組み合わせからなる群より選ばれる一種を含む乳化層とを備えるリソグラフィーインク組成物。
【請求項２】
上記乳化層は、エチレングリコール、ジエチレングリコール、トリエチレングリコール、テトラエチレングリコール、プロピレングリコール、１，３−プロパンジオール、ジプロピレングリコール、またはこれらの混合物からなる群より選ばれる液体ポリオールを含む請求項１記載のリソグラフィーインク組成物。
【請求項３】
上記インク組成物は、重量で約５％から約５０％の乳化層を含んでいる請求項１記載のリソグラフィーインク組成物。
【請求項４】
上記インク組成物は、重量で約１０％から約３５％の乳化層を含んでいる請求項１記載のリソグラフィーインク組成物。
【請求項５】
上記インク組成物は、重量で約２０％から約３０％の乳化層を含む請求項１記載のリソグラフィーインク組成物。
【請求項６】
上記乳化層は、弱い酸または弱い塩基を含む請求項１記載のリソグラフィーインク組成物。
【請求項７】
上記乳化層は、リチウム、ナトリウム、カリウム、マグネシウム、カルシウム、鉄（II）、マンガン（II）、銅（II）、亜鉛の、酢酸塩、ヒドロキシ酢酸塩、硝酸塩、硫酸塩、リン酸塩、水素化リン酸塩、水素化硫酸塩、塩素酸塩、塩化物、臭化物、ヨウ化物、またはこれらの組み合わせからなる群より選ばれる１種を含む請求項１記載のリソグラフィーインク組成物。
【請求項８】
上記乳化層は、非水系である請求項１記載のリソグラフィーインク組成物。
【請求項９】
上記ビニルポリマーは、さらに、炭素原子３個以下の垂れ下がったアルキル基を有するエステル基、β−ヒドロキシルエステル基またはこれらの組み合わせを含む請求項１記載のリソグラフィーインク組成物。
【請求項１０】
上記ビニルポリマーは、当量あたり約２２００から約７２００グラムのアミドまたはエステル基に対して、１当量である請求項９記載のリソグラフィーインク組成物。
【請求項１１】
上記アミド基は、Ｎ，Ｎ−ジメチルアクリルアミドを共重合することにより得られるとともに、上記エステル基は、メチルメタクリレートを共重合することにより得られる請求項１０記載のリソグラフィーインク組成物。
【請求項１２】
上記ビニルポリマーは、数平均分子量が約１０００から約１５，０００の間で、重量平均分子量が少なくとも約１００，０００以上である、請求項１記載のリソグラフィーインク組成物。
【請求項１３】
上記連続層は、ポリエステル樹脂、炭化水素樹脂、アルキド樹脂、フェノール樹脂、ロジン、セルロース樹脂、またはこれらの変性樹脂、あるいはこれらの混合物からなる群より選ばれる追加の材料を含む、請求項１記載のリソグラフィーインク組成物。
【請求項１４】
上記追加の材料は、酸としてはたらくビニルポリマーより親水性が小さい請求項１３記載のリソグラフィーインク組成物。
【請求項１５】
アミドとしてはたらく水素結合性ビニルポリマーを含む第１の組成物と、
水、液体ポリオール、またはその組み合わせからなる群より選ばれる１種を含む第２の組成物とを組み合わせる工程を備え、
連続層として上記第１の組成物と、非連続層として第２の組成物とを有する印刷用インクが形成されるリソグラフィー印刷用インクの製造方法。
【請求項１６】
上記乳化層は水を含む請求項１記載のリソグラフィーインク組成物。
【請求項１７】
上記乳化層は、さらに、固体ポリオール化合物、固体ポリオールオリゴマー、または、ヒドロキシル基を１つ有するとともに炭素原子約１８個までの化合物からなる群より選ばれる１種を含む請求項１記載のリソグラフィーインク組成物。
【請求項１８】
単一流動リソグラフィーインクとして、請求項１記載のインクを使用するリソグラフィー印刷により基板を印刷する工程を含む、印刷方法。
【国際調査報告】
2004536946.tif 000043
2004536946.tif 000044